(57)【特許請求の範囲】
【請求項１】
透明支持体と、前記透明支持体上に積層される凹凸表面を有する防眩層とを備え、
前記凹凸表面の標高のパワースペクトルが、空間周波数０．０１μｍ−１において２μｍ２以上であり、０．０３３μｍ−１において０．０４μｍ２以下である、防眩性フィルム。
【請求項２】
請求項１に記載の防眩性フィルムと、偏光フィルムと、を備え、
前記防眩性フィルムの前記透明支持体側に前記偏光フィルムが配置されている、防眩性偏光板。
【請求項３】
請求項１に記載の防眩性フィルム又は請求項２に記載の防眩性偏光板と、画像表示素子と、を備え、
前記防眩性フィルムの前記透明支持体側又は前記防眩性偏光板の前記偏光フィルム側に前記画像表示素子が配置されている、画像表示装置。
【請求項４】
前記凹凸表面が空気層と接している、請求項３に記載の画像表示装置。
【請求項５】
カラーフィルターを有し、前記凹凸表面から前記カラーフィルターまでの距離が１ｍｍ未満である、請求項３又は４に記載の画像表示装置。
【請求項６】
前記距離が０．７５ｍｍ未満である、請求項５に記載の画像表示装置。
【発明の詳細な説明】
【技術分野】
【０００１】
本発明は、防眩性フィルム、並びにそれを用いた防眩性偏光板及び画像表示装置に関する。
【背景技術】
【０００２】
液晶表示装置、有機エレクトロルミネッセンス（ＥＬ）表示装置、プラズマディスプレイパネル、ブラウン管（陰極線管：ＣＲＴ）ディスプレイのような画像表示装置は、その表示面に外光が映り込むと視認性が著しく損なわれる。防眩性フィルムは、このような外光の映り込みを抑制するために用いられる光学フィルムである。防眩性フィルムは、外光の映り込み抑制に寄与する微細な凹凸表面を有する防眩層を備えており、その凹凸表面が視認側を向くように画像表示装置に組み込まれる。
【０００３】
特開２０１４−１１９６５０号公報（特許文献１）には、偏光フィルム上に微細な凹凸表面を有する防眩層が形成された防眩性偏光板であって、微細凹凸表面の標高のパワースペクトルが制御された防眩性偏光板が開示されている。
【先行技術文献】
【特許文献】
【０００４】
【特許文献１】特開２０１４−１１９６５０号公報
【発明の概要】
【発明が解決しようとする課題】
【０００５】
特許文献１に記載の防眩性偏光板においてその微細凹凸表面は、標高のパワースペクトルの常用対数ｌｏｇＨ２（ｆ）の空間周波数ｆに関する二次導関数ｄ２ｌｏｇＨ２（ｆ）／ｄｆ２が空間周波数０．０１μｍ−１において０未満、０．０２μｍ−１において０超を満たすように制御されており、これによって低ヘイズであっても十分な防眩性を示し、かつ、ギラツキを抑制できるとされている。ギラツキとは、比較的高精細な画像表示装置に生じる現象であって、防眩層の凹凸表面形状と画像表示装置の画素とが干渉し、輝度分布が発生して画像表示装置の視認性が低下する現象である。
【０００６】
しかしながら特許文献１に記載の防眩性偏光板では、高精細な画像表示装置に組み込んだときに、凹凸表面−カラーフィルター間距離Ｌが１ｍｍ未満であると、ギラツキの抑制が不十分になる可能性があった。距離Ｌとは、防眩層が有する凹凸表面（視認側表面）から、カラーフィルターのＲＧＢパターンにおける視認側表面までの距離をいい、ＲＧＢパターンが形成されているカラーフィルターの基板（ガラス基板等）の厚みを含む。
【０００７】
一般に、防眩層に内部ヘイズ（内部散乱機能）を付与すればギラツキ抑制に有利に働くが、内部ヘイズを増大させると輝度の低下を招きコントラストを低下させてしまう。
【０００８】
そこで本発明は、画像表示装置に適用したときに上記距離Ｌが１ｍｍ未満となる場合において、低ヘイズでありながら、十分な防眩性と優れたギラツキ抑制性とを兼ね備える防眩性フィルムの提供を目的とする。本発明の他の目的は、当該防眩性フィルムを用いた防眩性偏光板及び画像表示装置を提供することにある。
【課題を解決するための手段】
【０００９】
本発明は、以下に示す防眩性フィルム、防眩性偏光板及び画像表示装置を提供する。
［１］  透明支持体と、前記透明支持体上に積層される凹凸表面を有する防眩層とを備え、
前記凹凸表面の標高のパワースペクトルが、空間周波数０．０１μｍ−１において１μｍ２以上であり、０．０３３μｍ−１において０．０５μｍ２以下である、防眩性フィルム。
【００１０】
［２］  カラーフィルターを有する画像表示装置用の防眩性フィルムであり、
前記画像表示装置に適用したときの前記凹凸表面から前記カラーフィルターまでの距離が１ｍｍ未満である、［１］に記載の防眩性フィルム。
【００１１】
［３］  前記距離が０．７５ｍｍ未満である、［２］に記載の防眩性フィルム。
［４］  ［１］〜［３］のいずれかに記載の防眩性フィルムと、偏光フィルムと、を備え、
前記防眩性フィルムの前記透明支持体側に前記偏光フィルムが配置されている、防眩性偏光板。
【００１２】
［５］  ［１］〜［３］のいずれか１項に記載の防眩性フィルム又は［４］に記載の防眩性偏光板と、画像表示素子と、を備え、
前記防眩性フィルムの前記透明支持体側又は前記防眩性偏光板の前記偏光フィルム側に前記画像表示素子が配置されている、画像表示装置。
【００１３】
［６］  前記凹凸表面が空気層と接している、［５］に記載の画像表示装置。
【発明の効果】
【００１４】
本発明によれば、画像表示装置に適用したときの上記距離Ｌが１ｍｍ未満となる場合であっても、低ヘイズでありながら十分な防眩性とギラツキ抑制性とを兼ね備える防眩性フィルム、防眩性偏光板及び画像表示装置を提供することができる。
【図面の簡単な説明】
【００１５】
【図１】本発明に係る防眩性フィルム及び防眩性偏光板の例を模式的に示す断面図である。
【図２】本発明に係る防眩性フィルムの表面を模式的に示す斜視図である。
【図３】標高を表す関数ｈ（ｘ，ｙ）が離散的に得られる状態を示す模式図である。
【図４】防眩層の凹凸表面の標高を二次元の離散関数ｈ（ｘ，ｙ）で表した図である。
【図５】二次元パワースペクトルＨ２（ｆｘ，ｆｙ）を周波数空間における原点からの距離ｆで平均化する方法を説明する模式図である。
【図６】凹凸表面形成用金型の製造方法の前半部分の好ましい一例を模式的に示す図である。
【図７】凹凸表面形成用金型の製造方法の後半部分の好ましい一例を模式的に示す図である。
【図８】露光パターンＡの画像データの一部を示す図である。
【図９】露光パターンＣの画像データの一部を示す図である。
【図１０】露光パターンＤの画像データの一部を示す図である。
【図１１】露光パターンＨの画像データの一部を示す図である。
【図１２】露光パターンＩの画像データの一部を示す図である。
【図１３】露光パターンＪの画像データの一部を示す図である。
【図１４】露光パターンＫの画像データの一部を示す図である。
【図１５】露光パターンＡ、Ｃ、Ｄの画像データを離散フーリエ変換して得られた一次元パワースペクトルＧ２（ｆ）を示す図である。
【図１６】露光パターンＨ、Ｉ、Ｊ、Ｋの画像データを離散フーリエ変換して得られた一次元パワースペクトルＧ２（ｆ）を示す図である。
【図１７】防眩性フィルムＡ〜Ｃの標高より計算された一次元パワースペクトルＨ2（ｆ）を示す図である。
【図１８】防眩性フィルムＤ及びＥの標高より計算された一次元パワースペクトルＨ2（ｆ）を示す図である。
【図１９】防眩性フィルムＨ〜Ｋの標高より計算された一次元パワースペクトルＨ2（ｆ）を示す図である。
【発明を実施するための形態】
【００１６】
図１は、本発明に係る防眩性フィルム及び防眩性偏光板の例を模式的に示す断面図であり、画像表示装置に組み込まれた状態、具体的には、画像表示素子の一部である基板３００に粘着剤層２００を介して貼合された状態にある防眩性偏光板を示したものである。図１に示される防眩性フィルム１のように、本発明に係る防眩性フィルムは、透明支持体１０２及びその上に積層される微細な凹凸表面２を有する防眩層１０１を備える。また、本発明に係る防眩性偏光板は、図１に示される例のように、防眩性フィルム１と偏光フィルム１０４とを含む。以下、本発明に係る防眩性フィルム、防眩性偏光板及びこれらを用いた画像表示装置についてより詳細に説明する。
【００１７】
＜防眩性フィルム＞
（１）防眩層、及びその凹凸表面の標高のパワースペクトル
防眩性フィルム１は、透明支持体１０２上に積層される防眩層１０１を備えており、防眩層１０１は、微細な凹凸表面２を有している。まず、防眩層１０１が有する凹凸表面２の標高のパワースペクトルについて説明する。
【００１８】
図２は、本発明に係る防眩性フィルムの表面を模式的に示す斜視図である。「凹凸表面の標高」とは、防眩性フィルム１の凹凸表面２上の任意の点Ｐと、凹凸表面２の平均高さにおいて当該高さを有する仮想的な平面（標高は基準として０μｍ）との防眩性フィルム１の主法線方向５（上記仮想的な平面における法線方向）における直線距離を意味する。図２には、防眩性フィルム全体の面を投影面３で表示している。
【００１９】
防眩層１０１の微細な凹凸表面２は、図２に模式的に示したように二次元平面であり、従って、凹凸表面２の標高は図２に示すように、フィルム面内の直交座標を（ｘ，ｙ）で表示した際には、座標（ｘ，ｙ）の二次元関数ｈ（ｘ，ｙ）で表すことができる。
【００２０】
凹凸表面２の標高は、共焦点顕微鏡、干渉顕微鏡、原子間力顕微鏡（ＡＦＭ）等の装置により測定される表面形状の三次元情報から求めることができる。測定機に要求される水平分解能は、少なくとも５μｍ以下、好ましくは２μｍ以下であり、また垂直分解能は、少なくとも０．１μｍ以下、好ましくは０．０１μｍ以下である。この測定に好適な非接触三次元表面形状・粗さ測定機としては、Ｎｅｗ  Ｖｉｅｗ  ５０００シリーズ（Ｚｙｇｏ  Ｃｏｒｐｏｒａｔｉｏｎ社製、日本ではザイゴ（株）から入手可能）、三次元顕微鏡ＰＬμ２３００（Ｓｅｎｓｏｆａｒ社製）等を挙げることができる。測定面積は、標高のパワースペクトルの分解能が０．００５μｍ−１以下である必要があるため、少なくとも２００μｍ×２００μｍ以上とするのが好ましく、より好ましくは５００μｍ×５００μｍ以上である。
【００２１】
次に、二次元関数ｈ（ｘ，ｙ）より標高のパワースペクトルを求める方法について説明する。まず、二次元関数ｈ（ｘ，ｙ）より、下記式（１）で定義される二次元フーリエ変換によって二次元関数Ｈ（ｆｘ，ｆｙ）を求める。
【００２２】
【数１】
0006585342.tif 000002
【００２３】
ｆｘ及びｆｙはそれぞれｘ方向及びｙ方向の周波数であり、長さの逆数の次元を持つ。また、式（１）中のπは円周率、ｉは虚数単位である。得られた二次元関数Ｈ（ｆｘ，ｆｙ）を二乗することによって、二次元パワースペクトルＨ２（ｆｘ，ｆｙ）を求めることができる。この二次元パワースペクトルＨ２（ｆｘ，ｆｙ）は、凹凸表面２の空間周波数分布を表している。
【００２４】
以下、凹凸表面２の標高の二次元パワースペクトルを求める方法をさらに具体的に説明する。上記の共焦点顕微鏡、干渉顕微鏡、原子間力顕微鏡等によって実際に測定される表面形状の三次元情報は、一般的に離散的な値、すなわち、多数の測定点に対応する標高として得られる。図３は、標高を表す関数ｈ（ｘ，ｙ）が離散的に得られる状態を示す模式図である。図３に示すように、防眩層１０１の面内の直交座標を（ｘ，ｙ）で表示し、投影面３上にｘ軸方向にΔｘ毎に分割した線及びｙ軸方向にΔｙ毎に分割した線を破線で示すと、実際の測定では凹凸表面２の標高は、投影面３上の各破線の交点毎の離散的な標高値として得られる。
【００２５】
得られる標高値の数は、測定範囲とΔｘ及びΔｙによって決まり、図３に示すようにｘ軸方向の測定範囲をＸ＝（Ｍ−１）Δｘとし、ｙ軸方向の測定範囲をＹ＝（Ｎ−１）Δｙとすると、得られる標高値の数はＭ×Ｎ個である。
【００２６】
図３に示すように投影面３上の着目点Ａの座標を（ｊΔｘ，ｋΔｙ）（ｊは０以上Ｍ−１以下であり、ｋは０以上Ｎ−１以下である。）とすると、着目点Ａに対応する防眩性フィルム面上の点Ｐの標高は、ｈ（ｊΔｘ，ｋΔｙ）と表すことができる。
【００２７】
ここで、測定間隔Δｘ及びΔｙは、測定機器の水平分解能に依存し、精度良く凹凸表面を評価するためには、上述したとおりΔｘ及びΔｙともに５μｍ以下であることが好ましく、２μｍ以下であることがより好ましい。また、測定範囲Ｘ及びＹは上述したとおり、ともに２００μｍ以上であることが好ましく、ともに５００μｍ以上であることがより好ましい。
【００２８】
このように実際の測定では、凹凸表面の標高を表す関数は、Ｍ×Ｎ個の値を持つ離散関数ｈ（ｘ，ｙ）として得られる。測定によって得られた離散関数ｈ（ｘ，ｙ）と下記式（２）で定義される離散フーリエ変換によって離散関数Ｈ（ｆｘ，ｆｙ）が求まり、離散関数Ｈ（ｆｘ，ｆｙ）を二乗することによって二次元パワースペクトルの離散関数Ｈ２（ｆｘ，ｆｙ）が求められる。式（２）中のｌは−Ｍ／２以上Ｍ／２以下の整数であり、ｍは−Ｎ／２以上Ｎ／２以下の整数である。また、Δｆｘ及びΔｆｙはそれぞれｘ方向及びｙ方向の周波数間隔であり、下記式（３）及び下記式（４）で定義される。
【００２９】
【数２】
0006585342.tif 000003
【００３０】
【数３】
0006585342.tif 000004
【００３１】
【数４】
0006585342.tif 000005
【００３２】
図４は、防眩層１０１の凹凸表面２の標高を二次元の離散関数ｈ（ｘ，ｙ）で表した図の一例である。図４において標高は白と黒のグラデーションで示している。図４に示すように防眩層１０１の凹凸表面２は、凹凸がランダムに形成されているため、周波数空間（空間周波数領域）における二次元パワースペクトルＨ２（ｆｘ，ｆｙ）は原点（ｆｘ＝０，ｆｙ＝０）を中心に対称となる。よって、二次元関数Ｈ２（ｆｘ，ｆｙ）は、周波数空間における原点からの距離ｆ（単位：μｍ−１）を変数とする一次元関数Ｈ２（ｆ）に変換することができる。本発明に係る防眩層１０１は、この一次元関数Ｈ２（ｆ）で表される一次元パワースペクトルが一定の特徴を有するものである。
【００３３】
具体的には、まず、図５に示すように周波数空間において、原点Ｏ（ｆｘ＝０，ｆｙ＝０）から（ｎ−１／２）Δｆ以上（ｎ＋１／２）Δｆ未満の距離に位置する全ての点（図５中の黒丸の点）の個数Ｎnを計算する。図５に示した例ではＮn＝１６個である。次に、原点Ｏから（ｎ−１／２）Δｆ以上（ｎ＋１／２）Δｆ未満の距離に位置する全ての点のＨ２（ｆｘ，ｆｙ）の合計値Ｈ２ｎ（図５中の黒丸の点におけるＨ２（ｆｘ，ｆｙ）の合計値）を計算し、下記式（５）に示すように、その合計値Ｈ２ｎを点の個数Ｎnで割ったものをＨ２（ｆ）の値とする。
【００３４】
【数５】
0006585342.tif 000006
【００３５】
ここで、Ｍ≧Ｎの場合、ｎは０以上Ｎ／２以下の整数であり、Ｍ＜Ｎの場合、ｎは０以上Ｍ／２以下の整数である。なお、Ｍ及びＮは、図３に示されるように、それぞれｘ軸方向の測定点の数及びｙ軸方向の測定点の数を意味する。また、Δｆは（Δｆｘ＋Δｆｙ）／２とする。
【００３６】
一般的に前記した方法によって求められる一次元パワースペクトルは、測定の際の雑音を含み得る。一次元パワースペクトルを求めるにあたって、この雑音の影響を除くためには、防眩層１０１上の複数箇所の凹凸表面２の標高を測定し、それぞれの凹凸表面２の標高から求められる一次元パワースペクトルの平均値を一次元パワースペクトルＨ２（ｆ）として用いることが好ましい。防眩層１０１上の凹凸表面２の標高を測定する箇所の数は３箇所以上が好ましく、より好ましくは５箇所以上である。
【００３７】
本発明の防眩性フィルム１において、以上のようにして求められる凹凸表面２の標高のパワースペクトル（一次元パワースペクトル）は、空間周波数０．０１μｍ−１において１μｍ２以上とされ、０．０３３μｍ−１において０．０５μｍ２以下とされる。これにより、高精細な画像表示装置に組み込んだときに凹凸表面−カラーフィルター間距離Ｌが１ｍｍ未満となる場合において、十分な防眩性と優れたギラツキ抑制性とを両立させることができる。距離Ｌが０．７５ｍｍ未満であると、より高いギラツキ抑制効果を得ることができる。
【００３８】
上述のように、本明細書において凹凸表面−カラーフィルター間距離Ｌとは、図１を参照して、防眩層１０１が有する凹凸表面２からカラーフィルター４００（より具体的には、カラーフィルター４００のＲＧＢパターン）の表面までの距離をいう。ここでいう凹凸表面２とは、視認側表面を意味しており、そのうち、最も突出している凸部の表面をいう。また、カラーフィルター４００の表面とは、視認側の表面、すなわち、カラーフィルター４００が設けられている基板３００側の表面を意味する。基板３００は、画像表示素子を構成する視認側の基板であり、防眩性フィルム１又はそれを含む防眩性偏光板が貼合される基板である。
【００３９】
凹凸表面２の標高の一次元パワースペクトルＨ２（ｆ）の常用対数ｌｏｇＨ２（ｆ）は、防眩層１０１上の異なる５箇所における凹凸表面２の標高から求められる一次元パワースペクトルの常用対数を平均したものである。この一次元パワースペクトルの常用対数ｌｏｇＨ２（ｆ）から、一次元パワースペクトルの常用対数ｌｏｇＨ２（ｆ）の空間周波数ｆに関する二次導関数ｄ２ｌｏｇＨ２（ｆ）／ｄｆ２を計算することができる。具体的には、下記式（６）の差分法によって二次導関数を計算することができる。
【００４０】
【数６】
0006585342.tif 000007
【００４１】
図４に示される二次元の離散関数ｈ（ｘ，ｙ）から上記式（５）に従って求められる一次元パワースペクトルＨ２（ｆ）の常用対数ｌｏｇＨ２（ｆ）の空間周波数ｆに関する二次導関数ｄ２ｌｏｇＨ２（ｆ）／ｄｆ２は、空間周波数０．０１μｍ−１において−５１９２であり、空間周波数０．０２μｍ−１において３６６９５であった。よって、この一次元パワースペクトルの常用対数ｌｏｇＨ２（ｆ）を空間周波数に対する強度として表したときのグラフは空間周波数０．０１μｍ−１において上に凸の形状を有し、空間周波数０．０２μｍ−１において下に凸の形状を有している。
【００４２】
本発明の防眩性フィルム１のギラツキ抑制能についてさらに詳しく説明する。ギラツキ発生の原因は、画像表示装置の画素と防眩性フィルム１の表面凹凸形状とが干渉して生じる輝度分布であるから、ギラツキの強度は画像表示装置の画素の精細度に依存する。本発明者は、ギラツキの要因として、画素の精細度とは別に、凹凸表面２の凹凸のレンズ機能が関与しているという仮説を立てた。すなわち、凹凸表面２の凹凸がレンズとして働き、レンズ焦点距離の内側に画素がある場合に視認者に画素の拡大虚像を見せることがギラツキの原因であると考えた。この場合、微細凹凸に含まれるある周期のうねり成分を、連続して並べられたレンズと見なすと、凹凸表面−カラーフィルター間距離Ｌがそのレンズの焦点距離よりも短い場合に、そのうねり成分が画素を拡大させ、ギラツキを発生させることになると考えられる。かかる仮説に基づくと、距離Ｌに応じてギラツキを発生させるうねり成分の周期が異なることになると考えられる。
【００４３】
本発明者は鋭意検討した結果、実際、同じ防眩性フィルムを用いても、距離Ｌに応じてギラツキ抑制能が異なることを見出し、また、距離Ｌが１ｍｍ未満の場合においては、微細凹凸に含まれる３０μｍ又はそれに近い周期のうねり成分がギラツキを発生させる主な要因であることを見出した。かかる知見に基づき検討した結果、本発明者は、上記周期のうねり成分を減少させて距離Ｌが１ｍｍ未満の場合におけるギラツキを効果的に抑制するためには、空間周波数０．０３３μｍ−１における凹凸表面２の標高のパワースペクトルを０．０５μｍ２以下とすべきことを見出したものである。ギラツキ抑制の観点から、当該パワースペクトルは、好ましくは０．０４μｍ２以下であり、さらに好ましくは０．０３０μｍ２以下である。
【００４４】
これに対して、上記引用文献１に記載される防眩性偏光板は、微細凹凸に含まれる５０μｍ付近の周期のうねり成分を主に抑制できるものであり、距離Ｌが１ｍｍ以上の場合においてギラツキを効果的に抑制できる表面凹凸形状を有していると認められる一方、距離Ｌが１ｍｍ未満となる画像表示装置に適用した場合には、ギラツキの抑制が不十分となる可能性がある。
【００４５】
空間周波数０．０３３μｍ−１における凹凸表面２の標高のパワースペクトルは、通常０．００５μｍ２以上である。当該パワースペクトルが０．００５μｍ２未満であると、空間周波数０．０１μｍ−１におけるパワースペクトルを１μｍ２以上にすることが難しくなることがある。
【００４６】
また本発明者は、防眩性フィルム１の防眩性が微細凹凸に含まれる１００μｍ付近の周期のうねり成分の強さと関係しており、１００μｍ付近の周期のうねり成分が強いと外光の映り込みを効果的に散乱させることができ防眩性を向上できること、さらに、良好な防眩性を得るには、空間周波数０．０１μｍ−１における標高のパワースペクトルを１μｍ２以上にすべきことを見出した。防眩性の観点から、当該パワースペクトルは、好ましくは２μｍ２以上であり、より好ましくは２．５μｍ２以上であり、さらに好ましくは３μｍ２以上である。
【００４７】
空間周波数０．０１μｍ−１における凹凸表面２の標高のパワースペクトルは、通常１０μｍ２以下である。当該パワースペクトルが１０μｍ２を超えると、空間周波数０．０３３μｍ−１におけるパワースペクトルを０．０５μｍ２以下にすることが難しくなることがある。
【００４８】
（２）防眩層の作製方法
防眩層１０１は、所定のパターンに基づいた表面形状（微細凹凸）を金型基材の表面に形成する工程を含む方法によって凹凸表面形成用金型を製造し、この金型の凹凸表面の形状を透明支持体１０２上に形成された樹脂層（光硬化性樹脂層等）の表面に転写する方法（エンボス法）により作製することができる。「パターン」とは、典型的には、防眩層１０１の凹凸表面２を形成するために用いられる、計算機によって作成することができる画像データを意味するが、当該画像データへ一義的に変換可能なデータ（行列データ等）も含み得る。画像データへ一義的に変換可能なデータとしては、各画素の座標及び階調のみが保存されたデータ等が挙げられる。
【００４９】
上述のようなパワースペクトル特性を有する防眩層１０１の凹凸表面２を精度よく形成するために、凹凸表面形成用金型の製造に用いる上記所定のパターンの一次元パワースペクトルを空間周波数に対する強度として表したときのグラフは、空間周波数０．００６μｍ−１以上０．１５μｍ−１以下において２つの極大値を有し、一方の極大値を空間周波数０．００６μｍ−１以上０．０１２μｍ−１以下の範囲に有し、他方の極大値を空間周波数０．０７μｍ−１以上０．１５μｍ−１以下の範囲に有することが好ましい。これら２つの極大値の間に存在する極小値は、空間周波数０．０１２μｍ−１以上０．０２５μｍ−１以下の範囲に存在することが好ましい。ここで極大値及び極小値とは、全域的な極大値及び極小値のことを指し、グラフの小刻みな振れによる局所的な極大値及び極小値を指すものではない。
【００５０】
また、凹凸表面形成用金型の製造に用いるパターンの空間周波数０．００６μｍ−１以上０．０１２μｍ−１以下における第１の極大値の強度は、空間周波数０．０７μｍ−１以上０．１５μｍ−１以下における第２の極大値の強度より小さいことが好ましい。第１の極大値の強度が第２の極大値より大きい場合にはギラツキが強くなる傾向にある。パワースペクトルの第１の極大値が大きくなるようにパターンを設計することで、凹凸表面２の空間周波数０．０１μｍ−１における標高のパワースペクトルを大きくすることが可能となる。一方、空間周波数０．０１２μｍ−１以上０．０２５μｍ−１以下にある極小値を小さくし、かつ、第２の極大値をより高周波数側にシフトするようにパターンを設計することで、凹凸表面２の空間周波数０．０３３μｍ−１における標高のパワースペクトルを小さくすることが可能となる。
【００５１】
パターンの二次元パワースペクトルは、例えばパターンが画像データである場合、画像データを２階調の二値化画像データに変換した後、画像データの階調を二次元関数ｇ（ｘ，ｙ）で表し、得られた二次元関数ｇ（ｘ，ｙ）をフーリエ変換して二次元関数Ｇ（ｆｘ，ｆｙ）を計算し、得られた二次元関数Ｇ（ｆｘ，ｆｙ）を二乗することによって求められる。ここで、ｘ及びｙは画像データ面内の直交座標を表し、ｆｘ及びｆｙはｘ方向の周波数及びｙ方向の周波数を表している。
【００５２】
防眩層１０１の凹凸表面２の標高の二次元パワースペクトルを求める場合と同様に、パターンの二次元パワースペクトルを求める場合についても、階調の二次元関数ｇ（ｘ，ｙ）は離散関数として得られるのが一般的である。その場合は、凹凸表面２の標高の二次元パワースペクトルを求める場合と同様に、離散フーリエ変換によって、二次元パワースペクトルを計算すればよい。パターンの一次元パワースペクトルは、パターンの二次元パワースペクトルから、凹凸表面２の標高の一次元パワースペクトルと同様にして求められる。
【００５３】
一次元パワースペクトルが空間周波数０．００６μｍ−１以上０．０１２μｍ−１以下と０．０７μｍ−１以上０．１５μｍ−１以下にそれぞれ第１の極大値と第２の極大値を有し、空間周波数０．０１２μｍ−１以上０．０２５μｍ−１以下に極小値を有するパターンを作成するためには、ドットをランダムに配置して作成したパターンや乱数もしくは計算機によって生成された疑似乱数により濃淡を決定したランダムな明度分布を有するパターンから、特定の空間周波数範囲の成分を除去するバンドパスフィルターを通過させればよい。
【００５４】
上述のように、防眩層１０１の凹凸表面２の空間周波数分布を適切に制御し、凹凸表面２に所定のパワースペクトル特性を付与するためには、防眩層１０１をエンボス法によって作製することが好ましい。エンボス法としては、光硬化性樹脂を用いるＵＶエンボス法、熱可塑性樹脂を用いるホットエンボス法が例示され、中でも、生産性の観点から、ＵＶエンボス法が好ましい。
【００５５】
ＵＶエンボス法は、透明支持体の表面に光硬化性樹脂層を形成し、その光硬化性樹脂層を金型の凹凸面に押し付けながら硬化させることで、金型の凹凸面を光硬化性樹脂層に転写させる方法である。具体的には、透明支持体上に紫外線硬化性樹脂を塗工し、塗工した紫外線硬化性樹脂を金型の凹凸面に密着させた状態で透明支持体側から紫外線を照射して紫外線硬化性樹脂を硬化させ、その後金型から硬化後の紫外線硬化性樹脂層（防眩層）が形成された透明支持体を剥離する。
【００５６】
ＵＶエンボス法を用いる場合における紫外線硬化性樹脂の種類は、特に限定されないが、市販の適宜のものを用いることができる。また、紫外線硬化性樹脂に適宜選択された光開始剤を組み合わせて、紫外線より波長の長い可視光でも硬化が可能な樹脂を用いることも可能である。
【００５７】
紫外線硬化性樹脂の具体例は、例えば、トリメチロールプロパントリアクリレート、ペンタエリスリトールテトラアクリレート等の多官能アクリレートをそれぞれ単独で、あるいはそれら２種以上を混合して用い、それと、イルガキュアー９０７（チバ・スペシャルティー・ケミカルズ社製）、イルガキュアー１８４（チバ・スペシャルティー・ケミカルズ社製）、ルシリンＴＰＯ（ＢＡＳＦ社製）等の光重合開始剤とを混合した樹脂組成物である。
【００５８】
一方、ホットエンボス法は、熱可塑性樹脂で形成された透明支持体を加熱状態で金型に押し付け、金型の表面形状を透明支持体に転写する方法である。ホットエンボス法に用いる透明支持体としては、実質的に透明なものであればいかなるものであってもよく、例えば、ポリメチルメタクリレート、ポリカーボネート、ポリエチレンテレフタレート、トリアセチルセルロース、ノルボルネン系化合物をモノマーとする非晶性環状ポリオレフィン等の熱可塑性樹脂の溶剤キャストフィルムや押出フィルム等を用いることができる。これらの透明樹脂フィルムは、上で説明したＵＶエンボス法における紫外線硬化性樹脂を塗工するための透明支持体としても好適に用いることができる。
【００５９】
（３）透明支持体
防眩性フィルム１を構成する透明支持体１０２は、実質的に光学的に透明なフィルムであればよく、例えばトリアセチルセルロースフィルム、ポリエチレンテレフタレートフィルム、ポリメチルメタクリレートフィルム、ポリカーボネートフィルム、ノルボルネン系化合物をモノマーとする非晶性環状ポリオレフィン等の熱可塑性樹脂の溶剤キャストフィルムや押出フィルム等の樹脂フィルムが挙げられる。
【００６０】
透明支持体１０２の厚みは、例えば１０〜２００μｍであり、好ましくは１０〜１００μｍであり、より好ましくは１０〜６０μｍである。透明支持体１０２の厚みがこの範囲であると、十分な機械強度を有する防眩性フィルム１が得られる傾向にあり、当該防眩性フィルム１を備えた画像表示装置は、より一層ギラツキを発生しにくいものとなる。
【００６１】
（４）防眩性フィルムのヘイズ
防眩性フィルム１は、ヘイズが０．３〜５％であることが好ましく、０．３〜３％であることがより好ましく、０．３〜１％であることがさらに好ましい。ヘイズがこの範囲を超えるとコントラストの低下を招く。また、ヘイズがこの範囲を下回ると十分な防眩性が得られない可能性がある。ヘイズは、ＪＩＳ  Ｋ  ７１３６に準拠して測定される。
【００６２】
（５）凹凸表面形成用金型の製造方法
次に、防眩層１０１の表面に微細な凹凸表面２を形成するために用いられる金型を製造する方法について説明する。凹凸表面形成用金型の製造方法は、上述したパターンを用いることにより、所定の凹凸表面２が得られる方法であれば特に制限されないが、凹凸表面２を精度良く、かつ、再現性良く製造するために、〔１〕第１めっき工程と、〔２〕研磨工程と、〔３〕感光性樹脂膜形成工程と、〔４〕露光工程と、〔５〕現像工程と、〔６〕第１エッチング工程と、〔７〕感光性樹脂膜剥離工程と、〔８〕第２エッチング工程と、〔９〕第２めっき工程とを基本的に含むものであることが好ましい。
【００６３】
図６は、凹凸表面形成用金型の製造方法の前半部分の好ましい一例を模式的に示す図である。図６には各工程での金型の断面を模式的に示している。以下、図６を参照しながら、凹凸表面形成用金型の製造方法の各工程について詳細に説明する。
【００６４】
〔１〕第１めっき工程
凹凸表面形成用金型の製造方法ではまず、金型に用いる基材の表面に、銅めっきを施す。このように、金型用基材の表面に銅めっきを施すことにより、後の第２めっき工程におけるクロムめっきの密着性や光沢性を向上させることができる。これは、銅めっきは、被覆性が高く、また平滑化作用が強いことから、金型用基材の微小な凹凸や鬆等を埋めて平坦で光沢のある表面を形成するためである。これらの銅めっきの特性によって、後述する第２めっき工程においてクロムめっきを施したとしても、基材に存在していた微小な凹凸や鬆に起因すると思われるクロムめっき表面の荒れが解消され、また、銅めっきの被覆性の高さから、細かいクラックの発生が低減される。
【００６５】
第１めっき工程において用いられる銅としては、銅の純金属であることができるほか、銅を主体とする合金であってもよく、従って、本明細書でいう「銅」は、銅及び銅合金を含む意味である。銅めっきは、電解めっきで行っても無電解めっきで行ってもよいが、通常は電解めっきが採用される。
【００６６】
銅めっきを施す際には、めっき層があまり薄いと、下地表面の影響が排除しきれないことから、その厚みは５０μｍ以上であることが好ましい。めっき層厚みの上限は臨界的でないが、コスト等に鑑み、一般的には５００μｍ程度までとすることが好ましい。
【００６７】
基材を構成する金属材料としては、コストの観点からアルミニウム、鉄等が好ましく用いられる。取扱性の観点から、より好ましくは軽量なアルミニウムである。ここでいうアルミニウムや鉄も、それぞれ純金属であることができるほか、アルミニウム又は鉄を主体とする合金であってもよい。
【００６８】
また基材の形状は、当分野において従来採用されている適宜の形状であってよく、平板状であってもよいし、円柱状又は円筒状のロールであってもよい。ロール状の基材を用いて金型を作製すれば、防眩性フィルムを連続的なロール状で製造することができるという利点がある。
【００６９】
〔２〕研磨工程
続く研磨工程では、上述した第１めっき工程にて銅めっきが施された基材表面を研磨する。当該工程において基材表面を鏡面に近い状態に研磨することが好ましい。これは、基材となる金属板や金属ロールは、所望の精度にするために、切削や研削等の機械加工が施されていることが多く、それにより基材表面に加工目が残っており、銅めっきが施された状態でも、それらの加工目が残ることがあるし、また、めっきした状態で、表面が完全に平滑になるとは限らないためである。すなわち、このような深い加工目等が残った表面に後述する工程を施したとしても、各工程を施した後に形成される凹凸よりも加工目等の凹凸の方が深いことがあり、加工目等の影響が残る可能性があり、そのような金型を用いて防眩性フィルムを製造した場合には、光学特性に予期できない影響を及ぼすことがある。図６（ａ）には、平板状の金型用基材７に対して、第１めっき工程において銅めっきがその表面に施され（当該工程で形成した銅めっきの層については図示せず）、さらに研磨工程によって鏡面研磨された表面８を有するようにされた状態を模式的に示している。
【００７０】
銅めっきが施された基材表面を研磨する方法については特に制限されるものではなく、機械研磨法、電解研磨法、化学研磨法のいずれも使用できる。機械研磨法としては、超仕上げ法、ラッピング、流体研磨法、バフ研磨法等が例示される。また、研磨工程において切削工具を用いて鏡面切削することによって、金型用基材７の表面を鏡面としてもよい。その際の切削工具の材質や形状等は特に制限されるものではなく、超硬バイト、ＣＢＮバイト、セラミックバイト、ダイヤモンドバイト等を使用することができるが、加工精度の観点からダイヤモンドバイトを用いることが好ましい。
【００７１】
研磨後の表面粗度は、ＪＩＳ  Ｂ  ０６０１の規定に準拠した中心線平均粗さＲａが０．１μｍ以下であることが好ましく、０．０５μｍ以下であることがより好ましい。研磨後の中心線平均粗さＲａが０．１μｍより大きいと、最終的な金型表面の凹凸形状に研磨後の表面粗度の影響が残る可能性がある。中心線平均粗さＲａの下限については特に制限されず、加工時間や加工コスト等を考慮して適宜決定される。
【００７２】
〔３〕感光性樹脂膜形成工程
続く感光性樹脂膜形成工程では、上述した研磨工程によって鏡面研磨を施した金型用基材７の表面８に、感光性樹脂を溶媒に溶解した溶液として塗布し、加熱・乾燥することにより、感光性樹脂膜を形成する。図６（ｂ）には、金型用基材７の表面８に感光性樹脂膜９が形成された状態を模式的に示している。
【００７３】
感光性樹脂としては従来公知の感光性樹脂を用いることができる。感光部分が硬化する性質をもったネガ型の感光性樹脂としては、例えば、分子中にアクリル基又はメタアクリル基を有する（メタ）アクリル酸エステルの単量体やプレポリマー、ビスアジドとジエンゴムとの混合物、ポリビニルシンナマート系化合物等を用いることができる。また、現像により感光部分が溶出し、未感光部分だけが残る性質をもったポジ型の感光性樹脂としては、例えば、フェノール樹脂系やノボラック樹脂系等を用いることができる。また、感光性樹脂には、必要に応じて、増感剤、現像促進剤、密着性改質剤、塗布性改良剤等の各種添加剤を配合してもよい。
【００７４】
感光性樹脂を金型用基材７の表面８に塗布する際には、良好な塗膜を形成するために、適当な溶媒に希釈して塗布することが好ましい。溶媒としては、セロソルブ系溶媒、プロピレングリコール系溶媒、エステル系溶媒、アルコール系溶媒、ケトン系溶媒、高極性溶媒等を使用することができる。
【００７５】
感光性樹脂溶液を塗布する方法としては、メニスカスコート、ファウンティンコート、ディップコート、回転塗布、ロール塗布、ワイヤーバー塗布、エアーナイフ塗布、ブレード塗布、カーテン塗布、リングコート等の公知の方法を用いることができる。塗布膜の厚みは乾燥後で１〜１０μｍの範囲とすることが好ましい。
【００７６】
〔４〕露光工程
続く露光工程では、上記した一次元パワースペクトルを空間周波数に対する強度として表したときのグラフが、空間周波数０．００６μｍ−１以上０．０１２μｍ−１以下と０．０７μｍ−１以上０．１５μｍ−１以下にそれぞれ第１の極大値と第２の極大値を有し、空間周波数０．０１２μｍ−１以上０．０２５μｍ−１以下に極小値を有するパターンを、上述した感光性樹脂膜形成工程で形成された感光性樹脂膜９上に露光する。露光工程に用いる光源は、塗布された感光性樹脂の感光波長や感度等に合わせて適宜選択すればよく、例えば、高圧水銀灯のｇ線（波長：４３６ｎｍ）、高圧水銀灯のｈ線（波長：４０５ｎｍ）、高圧水銀灯のｉ線（波長：３６５ｎｍ）、半導体レーザ（波長：８３０ｎｍ、５３２ｎｍ、４８８ｎｍ、４０５ｎｍ等）、ＹＡＧレーザ（波長：１０６４ｎｍ）、ＫｒＦエキシマーレーザ（波長：２４８ｎｍ）、ＡｒＦエキシマーレーザ（波長：１９３ｎｍ）、Ｆ２エキシマーレーザ（波長：１５７ｎｍ）等を用いることができる。
【００７７】
金型の凹凸表面形状、ひいては防眩層１０１の凹凸表面２の形状を精度良く形成するためには、露光工程において、上述したパターンを感光性樹脂膜上に精密に制御された状態で露光することが好ましい。具体的には、コンピュータ上でパターンを画像データとして作成し、その画像データに基づいたパターンを、コンピュータ制御されたレーザヘッドから発するレーザ光によって描画することが好ましい。レーザ描画を行うに際しては印刷版作成用のレーザ描画装置を使用することができる。このようなレーザ描画装置としては、例えばＬａｓｅｒ  Ｓｔｒｅａｍ  ＦＸ（（株）シンク・ラボラトリー製）等が挙げられる。
【００７８】
図６（ｃ）には、感光性樹脂膜９にパターンが露光された状態を模式的に示している。感光性樹脂膜をネガ型の感光性樹脂で形成した場合には、露光された領域１０は露光によって樹脂の架橋反応が進行し、後述する現像液に対する溶解性が低下する。よって、現像工程において露光されていない領域１１が現像液によって溶解され、露光された領域１０のみ基材表面上に残りマスクとなる。一方、感光性樹脂膜をポジ型の感光性樹脂で形成した場合には、露光された領域１０は露光によって樹脂の結合が切断され、後述する現像液に対する溶解性が増加する。よって、現像工程において露光された領域１０が現像液によって溶解され、露光されていない領域１１のみ基材表面上に残りマスクとなる。
【００７９】
〔５〕現像工程
続く現像工程においては、感光性樹脂膜９にネガ型の感光性樹脂を用いた場合には、露光されていない領域１１は現像液によって溶解され、露光された領域１０のみ金型用基材上に残存し、続く第１エッチング工程においてマスクとして作用する。一方、感光性樹脂膜９にポジ型の感光性樹脂を用いた場合には、露光された領域１０のみ現像液によって溶解され、露光されていない領域１１が金型用基材上に残存して、続く第１エッチング工程におけるマスクとして作用する。
【００８０】
現像工程に用いる現像液については従来公知のものを使用することができる。例えば、水酸化ナトリウム、水酸化カリウム、炭酸ナトリウム、ケイ酸ナトリウム、メタケイ酸ナトリウム、アンモニア水等の無機アルカリ類、エチルアミン、ｎ−プロピルアミン等の第一アミン類、ジエチルアミン、ジ−ｎ−ブチルアミン等の第二アミン類、トリエチルアミン、メチルジエチルアミン等の第三アミン類、ジメチルエタノールアミン、トリエタノールアミン等のアルコールアミン類、テトラメチルアンモニウムヒドロキシド、テトラエチルアンモニウムヒドロキシド、トリメチルヒドロキシエチルアンモニウムヒドロキシド等の第四級アンモニウム塩、ピロール、ピヘリジン等の環状アミン類等のアルカリ性水溶液、キシレン、トルエン等の有機溶剤を挙げることができる。
【００８１】
現像工程における現像方法については特に制限されず、浸漬現像、スプレー現像、ブラシ現像、超音波現像等の方法を用いることができる。
【００８２】
図６（ｄ）には、感光性樹脂膜９にネガ型の感光性樹脂を用いて、現像処理を行った状態を模式的に示している。図６（ｃ）において露光されていない領域１１が現像液によって溶解され、露光された領域１０のみ基材表面上に残りマスク１２となる。図６（ｅ）には、感光性樹脂膜９にポジ型の感光性樹脂を用いて、現像処理を行った状態を模式的に示している。図６（ｃ）において露光された領域１０が現像液によって溶解され、露光されていない領域１１のみ基材表面上に残りマスク１２となる。
【００８３】
〔６〕第１エッチング工程
続く第１エッチング工程では、上述した現像工程後に金型用基材表面上に残存した感光性樹脂膜をマスクとして用いて、主にマスクの無い箇所の金型用基材のめっきが施された表面をエッチングする。
【００８４】
図７は、凹凸表面形成用金型の製造方法の後半部分の好ましい一例を模式的に示す図である。図７（ａ）には第１エッチング工程によって、主にマスクの無い領域１３の金型用基材７がエッチングされる状態を模式的に示している。マスク１２の下部の金型用基材７は金型用基材表面からはエッチングされないが、エッチングの進行とともにマスクの無い領域１３からのエッチングが進行する。よって、マスク１２とマスクの無い領域１３の境界付近では、マスク１２の下部の金型用基材７もエッチングされる。このようなマスク１２とマスクの無い領域１３の境界付近において、マスク１２の下部の金型用基材７もエッチングされることをサイドエッチングと呼ぶ。
【００８５】
第１エッチング工程におけるエッチング処理は、通常、塩化第二鉄（ＦｅＣｌ３）液、塩化第二銅（ＣｕＣｌ２）液、アルカリエッチング液（Ｃｕ（ＮＨ３）４Ｃｌ２）等を用いて、金属表面を腐食させることによって行われるが、塩酸や硫酸等の強酸を用いることもできるし、電解めっき時と逆の電位をかけることによる逆電解エッチングを用いることもできる。エッチング処理を施した際の金型用基材に形成される凹形状は、下地金属の種類、感光性樹脂膜の種類及びエッチング手法等によって異なるため、一概にはいえないが、エッチング量が１０μｍ以下である場合には、エッチング液に触れている金属表面から略等方的にエッチングされる。ここでいうエッチング量とは、エッチングにより削られる基材の厚みである。
【００８６】
第１エッチング工程におけるエッチング量は、好ましくは１〜５０μｍであり、より好ましくは２〜１０μｍである。エッチング量が１μｍ未満である場合には、金属表面に凹凸形状がほとんど形成されずに、ほぼ平坦な金型となってしまうので、防眩性を示さなくなってしまう。また、エッチング量が５０μｍを超える場合には、金属表面に形成される凹凸形状の高低差が大きくなり、得られた金型を使用して作製された防眩性フィルムを適用した画像表示装置において白ちゃけが生じるおそれがある。白ちゃけとは、散乱光によって表示面全体が白っぽくなり、表示が濁った色になる現象をいう。
【００８７】
第１エッチング工程におけるエッチング処理は、１回のエッチング処理によって行ってもよいし、２回以上に分けて行ってもよい。エッチング処理を２回以上に分けて行う場合には、２回以上のエッチング処理におけるエッチング量の合計が上記範囲内とされることが好ましい。
【００８８】
〔７〕感光性樹脂膜剥離工程
続く感光性樹脂膜剥離工程では、第１エッチング工程でマスクとして使用した残存する感光性樹脂膜を溶解し除去する。本工程では剥離液を用いて感光性樹脂膜を溶解する。剥離液としては、上述した現像液と同様のものを用いることができる。剥離液のｐＨ、温度、濃度又は浸漬時間等を変化させることによって、ネガ型の感光性樹脂膜を用いた場合には露光部の、ポジ型の感光性樹脂膜を用いた場合には非露光部の感光性樹脂膜を溶解して除去する。具体的な剥離方法は特に制限されず、浸漬剥離、スプレー剥離、ブラシ剥離、超音波剥離等の方法を用いることができる。
【００８９】
図７（ｂ）は、感光性樹脂膜剥離工程によって、第１エッチング工程でマスクとして使用した感光性樹脂膜を溶解し除去した状態を模式的に示している。感光性樹脂膜からなるマスク１２を利用したエッチングによって、第１の表面凹凸形状１５が金型用基材表面に形成されている。
【００９０】
〔８〕第２エッチング工程
第２エッチング工程では、感光性樹脂膜をマスクとして用いた第１エッチング工程によって形成された第１の表面凹凸形状１５を、エッチング処理によって鈍らせる。この第２エッチング処理によって、第１エッチング処理によって形成された第１の表面凹凸形状１５における表面傾斜が急峻な部分がなくなり、得られた金型を用いて作製された防眩性フィルムの光学特性が好ましい方向へと変化する。図７（ｃ）には、第２エッチング処理によって、金型用基材７の第１の表面凹凸形状１５が鈍化し、表面傾斜が急峻な部分が鈍らされ、緩やかな表面傾斜を有する第２の表面凹凸形状１６が形成された状態が示されている。
【００９１】
第２エッチング工程のエッチング処理も、第１エッチング工程と同様に、通常、塩化第二鉄（ＦｅＣｌ３）液、塩化第二銅（ＣｕＣｌ２）液、アルカリエッチング液（Ｃｕ（ＮＨ３）４Ｃｌ２）等を用い、表面を腐食させることによって行われるが、塩酸や硫酸等の強酸を用いることもできるし、電解めっき時と逆の電位をかけることによる逆電解エッチングを用いることもできる。エッチング処理を施した後の凹凸の鈍り具合は、下地金属の種類、エッチング手法、及び第１エッチング工程により得られた凹凸のサイズと深さ等によって異なるため、一概にはいえないが、鈍り具合を制御する上で最も大きな因子は、エッチング量である。ここでいうエッチング量も、第１エッチング工程と同様に、エッチングにより削られる基材の厚みである。エッチング量が小さいと、第１エッチング工程により得られた凹凸の表面形状を鈍らせる効果が不十分であり、その凹凸形状を透明フィルムに転写して得られる防眩性フィルムの光学特性があまり良くならない。一方で、エッチング量が大きすぎると、凹凸形状がほとんどなくなってしまい、ほぼ平坦な金型となってしまうので、防眩性を示さなくなってしまう。そこで、エッチング量は１〜５０μｍの範囲内とすることが好ましく、４〜２０μｍの範囲内とすることがより好ましい。
【００９２】
第２エッチング工程におけるエッチング処理についても、第１エッチング工程と同様に、１回のエッチング処理によって行ってもよいし、２回以上に分けて行ってもよい。エッチング処理を２回以上に分けて行う場合には、２回以上のエッチング処理におけるエッチング量の合計が上記範囲内とされることが好ましい。
【００９３】
〔９〕第２めっき工程
続いて、クロムめっきを施すことによって、第２の表面凹凸形状１６を鈍らせるとともに、金型表面を保護する。図７（ｄ）には、上述したように第２エッチング工程のエッチング処理によって形成された第２の表面凹凸形状１６にクロムめっき層１７を形成し、クロムめっき層の表面１８を鈍らせた状態が示されている。
【００９４】
クロムめっきとしては、平板やロール等の表面に、光沢があって、硬度が高く、摩擦係数が小さく、良好な離型性を与え得るクロムめっきを採用することが好ましい。このようなクロムめっきとしては特に制限されないが、いわゆる光沢クロムめっきや装飾用クロムめっき等と呼ばれる、良好な光沢を発現するクロムめっきを用いることが好ましい。クロムめっきは通常、電解によって行われ、そのめっき浴としては、無水クロム酸（ＣｒＯ３）と少量の硫酸を含む水溶液が用いられる。電流密度と電解時間を調節することにより、クロムめっきの厚みを制御することができる。
【００９５】
なお、第２めっき工程において、クロムめっき以外のめっきを施すことは好ましくない。何故なら、クロム以外のめっきでは、硬度や耐摩耗性が低くなるため、金型としての耐久性が低下し、使用中に凹凸が磨り減ったり、金型が損傷したりする。そのような金型を用いて作製された防眩性フィルムでは、十分な防眩機能が得られにくい可能性が高く、また、防眩性フィルム上に欠陥が発生する可能性も高くなる。
【００９６】
このように、クロムめっきを施した面を金型の凹凸面として用いることが好ましい。微細表面凹凸形状が形成された表面にクロムめっきを施すことにより、凹凸形状が鈍らせられるとともに、その表面硬度が高められた金型が得られる。この際の凹凸の鈍り具合は、下地金属の種類、第１エッチング工程より得られた凹凸のサイズと深さ、まためっきの種類や厚み等によって異なるため、一概にはいえないが、鈍り具合を制御するうえで最も大きな因子は、やはりめっき厚みである。クロムめっきの厚みが薄いと、クロムめっき加工前に得られた凹凸の表面形状を鈍らせる効果が不十分であり、その凹凸形状を転写して得られる防眩性フィルムの光学特性があまり良くならない。一方で、めっき厚みが厚すぎると、生産性が悪くなるうえに、ノジュールと呼ばれる突起状のめっき欠陥が発生してしまう。そこで、クロムめっきの厚みは１〜１０μｍの範囲内であることが好ましく、３〜６μｍの範囲内であることがより好ましい。
【００９７】
第２めっき工程で形成されるクロムめっき層は、ビッカース硬度が８００以上となるように形成されていることが好ましく、１０００以上となるように形成されていることがより好ましい。クロムめっき層のビッカース硬度が８００未満である場合には、金型使用時の耐久性が低下するうえに、クロムめっきで硬度が低下することはめっき処理時にめっき浴組成、電解条件等に異常が発生している可能性が高く、欠陥の発生状況についても好ましくない影響を与える可能性が高いためである。
【００９８】
＜防眩性偏光板＞
図１を参照して、本発明に係る防眩性偏光板は、防眩性フィルム１と偏光フィルム１０４とを含む。偏光フィルム１０４は、防眩性フィルム１の透明支持体１０２側に配置される。図１に示される例において偏光フィルム１０４は、第１の接着剤層１０３ａを介して、透明支持体１０２における防眩層１０１とは反対側の面に積層されている。本発明に係る防眩性偏光板は、図１に示される例のように、偏光フィルム１０４における防眩性フィルム１とは反対側の面に、第２の接着剤層１０３ｂを介して積層される透明樹脂層１０５をさらに備えることができる。
【００９９】
（１）偏光フィルム
偏光フィルム１０４としては、一軸延伸されたポリビニルアルコール系樹脂フィルムに二色性色素が吸着配向されたフィルムが好ましく用いられる。偏光フィルム１０４を構成するポリビニルアルコール系樹脂は、ポリ酢酸ビニル系樹脂をケン化することにより得られる。ポリ酢酸ビニル系樹脂としては、酢酸ビニルの単独重合体であるポリ酢酸ビニルのほか、酢酸ビニル及びこれと共重合可能な他の単量体の共重合体等が例示される。酢酸ビニルに共重合される他の単量体としては、例えば、不飽和カルボン酸類、オレフィン類、ビニルエーテル類、不飽和スルホン酸類等が挙げられる。ポリビニルアルコール系樹脂のケン化度は、通常８５〜１００モル％、好ましくは９８〜１００モル％の範囲である。このポリビニルアルコール系樹脂は、さらに変性されていてもよく、例えば、アルデヒド類で変性されたポリビニルホルマールやポリビニルアセタール等も使用し得る。ポリビニルアルコール系樹脂の重合度は、通常１０００〜１００００、好ましくは１５００〜１００００の範囲である。
【０１００】
偏光フィルム１０４は、このようなポリビニルアルコール系樹脂フィルムを一軸延伸する工程、ポリビニルアルコール系樹脂フィルムを二色性色素で染色して、その二色性色素を吸着させる工程、二色性色素が吸着されたポリビニルアルコール系樹脂フィルムをホウ酸水溶液で処理する工程、ホウ酸水溶液による処理後に水洗する工程を経て、製造することができる。
【０１０１】
一軸延伸は、二色性色素による染色の前に行ってもよいし、二色性色素による染色と同時に行ってもよいし、二色性色素による染色の後に行ってもよい。一軸延伸を二色性色素による染色後に行う場合には、この一軸延伸は、ホウ酸処理の前に行ってもよいし、ホウ酸処理中に行ってもよい。また勿論、これらの複数の段階で一軸延伸を行うことも可能である。一軸延伸するには、周速の異なるロール間で一軸に延伸してもよいし、熱ロールを用いて一軸に延伸してもよい。また、大気中で延伸を行う乾式延伸であってもよいし、溶剤により膨潤した状態で延伸を行う湿式延伸であってもよい。延伸倍率は、通常４〜８倍程度である。
【０１０２】
ポリビニルアルコール系樹脂フィルムを二色性色素で染色するには、例えば、ポリビニルアルコール系樹脂フィルムを、二色性色素を含有する水溶液に浸漬すればよい。二色性色素として、具体的にはヨウ素又は二色性染料が用いられる。
【０１０３】
二色性色素としてヨウ素を用いる場合は、通常、ヨウ素及びヨウ化カリウムを含有する水溶液に、ポリビニルアルコール系樹脂フィルムを浸漬して染色する方法が採用される。この水溶液におけるヨウ素の含有量は通常、水１００重量部あたり０．０１〜０．５重量部程度であり、ヨウ化カリウムの含有量は通常、水１００重量部あたり０．５〜１０重量部程度である。この水溶液の温度は、通常２０〜４０℃程度であり、また、この水溶液への浸漬時間は、通常３０〜３００秒程度である。
【０１０４】
一方、二色性色素として二色性染料を用いる場合は、通常、水溶性二色性染料を含む水溶液に、ポリビニルアルコール系樹脂フィルムを浸漬して染色する方法が採用される。この水溶液における二色性染料の含有量は通常、水１００重量部あたり０．００１〜０．０１重量部程度である。この水溶液は、硫酸ナトリウムのような無機塩を含有していてもよい。この水溶液の温度は、通常２０〜８０℃程度であり、また、この水溶液への浸漬時間は、通常３０〜３００秒程度である。
【０１０５】
二色性色素による染色後のホウ酸処理は、染色されたポリビニルアルコール系樹脂フィルムをホウ酸水溶液に浸漬することにより行われる。ホウ酸水溶液におけるホウ酸の含有量は通常、水１００重量部あたり２〜１５重量部程度、好ましくは５〜１２重量部程度である。二色性色素としてヨウ素を用いる場合には、このホウ酸水溶液はヨウ化カリウムを含有することが好ましい。ホウ酸水溶液におけるヨウ化カリウムの含有量は通常、水１００重量部あたり２〜２０重量部程度、好ましくは５〜１５重量部である。ホウ酸水溶液への浸漬時間は、通常１００〜１２００秒程度、好ましくは１５０〜６００秒程度、さらに好ましくは２００〜４００秒程度である。ホウ酸水溶液の温度は、通常５０℃以上であり、好ましくは５０〜８５℃である。
【０１０６】
ホウ酸処理後のポリビニルアルコール系樹脂フィルムは、通常、水洗処理される。水洗処理は、例えば、ホウ酸処理されたポリビニルアルコール系樹脂フィルムを水に浸漬することにより行われる。水洗後は乾燥処理が施されて、偏光フィルム１０４が得られる。水洗処理における水の温度は、通常５〜４０℃程度であり、浸漬時間は、通常２〜１２０秒程度である。その後に行われる乾燥処理は、熱風乾燥機や遠赤外線ヒーターを用いて行うことができる。乾燥温度は、通常４０〜１００℃である。乾燥処理における処理時間は、通常１２０〜６００秒程度である。
【０１０７】
こうして、ヨウ素又は二色性染料が吸着配向されたポリビニルアルコール系樹脂フィルムからなる偏光フィルム１０４が得られる。偏光フィルム１０４の厚みは５〜１００μｍの範囲内であることが好ましく、５〜３０μｍの範囲内であることがより好ましい。偏光フィルム１０４の厚みが５μｍを下回る場合には十分な光学特性が発現しなくなるおそれがあり、かつ機械強度が不足する可能性もある。一方、偏光フィルム１０４の厚みが１００μｍを上回る場合には防眩性偏光板が厚くなり、結果としてギラツキが発生する可能性がある。
【０１０８】
（２）透明樹脂層
透明樹脂層１０５は、偏光フィルム１０４の表面を保護する保護フィルムであることができる。保護フィルムは、光学補償フィルムであってもよい。保護フィルムの具体例としては、トリアセチルセルロースフィルム、非晶性ポリオレフィン系樹脂フィルム、ポリエステル系樹脂フィルム、アクリル系樹脂フィルム、ポリカーボネート系樹脂フィルム、ポリサルホン系樹脂フィルム、脂環式ポリイミド系樹脂フィルム等が挙げられる。これらの中では、トリアセチルセルロース又は非晶性ポリオレフィン系樹脂からなるフィルムが好ましく用いられる。
【０１０９】
非晶性ポリオレフィン系樹脂は通常、ノルボルネンや多環ノルボルネン系モノマーのような環状オレフィンの重合単位を有するものであり、環状オレフィンと鎖状オレフィンとの共重合体であってもよい。中でも、熱可塑性飽和ノルボルネン系樹脂が代表的である。また、極性基が導入されているものも有効である。市販されている非晶性ポリオレフィン系樹脂として、アートン（ＪＳＲ（株）製）、ゼオノア（日本ゼオン（株）製）、ゼオネックス（日本ゼオン（株）製）、ＡＰＯ（三井化学（株）製）、アペル（三井化学（株）製）等が挙げられる。このような市販品の非晶性ポリオレフィン系樹脂を用いる場合、当該非晶性ポリオレフィン系樹脂を、溶剤キャスト法、溶融押出法等の公知の方法により製膜してフィルムとすることができる。
【０１１０】
透明樹脂層１０５は、光学補償層（又は光学補償フィルム、以下同様）であることができる。また透明樹脂層１０５は、保護フィルムと光学補償層との積層体であってもよい。光学補償層は位相差の補償等を目的としており、透明樹脂の延伸フィルム等からなる複屈折性フィルム；ディスコティック液晶やネマティック液晶が配向固定されたフィルム；フィルム基材上に上述した液晶層が形成されたもの等が挙げられる。偏光フィルム１０４に積層される光学補償層は一層のみであってもよいし、複数層であってもよい。複数の光学補償層を設ける場合には、同種の光学補償層を積層してもよいし、異種の光学補償層を積層してもよい。例えば、透明樹脂の延伸フィルムからなる複屈折性フィルムにさらに別の透明樹脂の延伸フィルムからなる複屈折性フィルムを、粘着剤層を介して積層してもよいし、透明樹脂の延伸フィルムからなる複屈折性フィルムにディスコティック液晶やネマティック液晶を配向固定してもよい。
【０１１１】
複屈折性フィルムを構成する透明樹脂としては、例えば、ポリカーボネート、ポリビニルアルコール、ポリスチレン、ポリメチルメタクリレート、ポリプロピレンのようなポリオレフィン、ポリアリレート、ポリアミド、非晶性ポリオレフィン系樹脂等が挙げられる。延伸フィルムは、一軸や二軸等の適宜な方式で処理したものであってよい。また、上記透明樹脂からなるフィルムに熱収縮性フィルムを貼合した状態で収縮力及び／又は延伸力を加えることによってフィルムの厚み方向の屈折率を制御した複屈折性フィルムを光学補償フィルムとして用いることもできる。
【０１１２】
光学補償層の貼合は、後述する接着剤を用いて行ってもよいし、接着作業の簡便性や光学歪の発生防止等の観点から、後述する粘着剤（感圧接着剤とも呼ばれる）を用いて行ってもよい。
【０１１３】
例えば防眩性偏光板を液晶表示装置に適用する場合、光学補償層は液晶セルの各駆動モードに合わせて適宜選択される。液晶の駆動モードとしては、垂直配向（Vertical  Alignment：ＶＡ）モード、横電界（In-Plane  Switching：ＩＰＳ）モード、ねじれネマティック（Twisted  Nematic：ＴＮ）モード等が挙げられる。
【０１１４】
垂直配向モードの液晶セルであれば、トリアセチルセルロースのようなアシル化セルロースに代表されるセルロース系樹脂、環状オレフィン系樹脂、ポリカーボネート等の正の屈折率異方性を有する透明樹脂からなるフィルムを一軸又は二軸延伸したｎｘ＞ｎｙ≧ｎｚの関係を有するフィルムを光学補償層として使用することができる。ここでｎｘはフィルムの面内遅相軸方向の屈折率を、ｎｙはフィルムの面内進相軸方向の屈折率を、ｎｚはフィルムの厚み方向の屈折率を表している。これらの透明樹脂の中でも、光弾性係数が小さく、使用条件下における熱歪による面内特性ムラの発生等が少ないことから、トリアセチルセルロースや環状オレフィン系樹脂が好適に用いられる。また、ディスコティック液晶を基板上に塗布したフィルム、コレステリック液晶を短ピッチで基板上に塗布したフィルム、マイカ等の無機層状化合物の層を基板上に形成したフィルム、樹脂の逐次又は同時二軸延伸フィルム、未延伸の溶剤キャストフィルム等のｎx≒ｎy＞ｎzの関係を有する光学補償層を使用することもできる。
【０１１５】
また、ＴＮモードの液晶セルであれば、有機化合物、中でも液晶性を示し、円盤状の分子構造を有する化合物や、液晶性を示さないが、電界又は磁界により負の屈折率異方性を発現する化合物が、トリアセチルセルロース等からなる透明樹脂フィルム上に塗布され、光学軸がフィルム法線方向から５〜５０°の間で傾斜するように配向せしめられたフィルム等が光学補償層として好ましく用いられる。配向は、一方向のみならず、例えば、フィルムの片面から他面に向かって順次傾きが大きくなる、いわゆるハイブリッド配向であってもよい。液晶性を示す円盤状の分子構造を有する有機化合物としては、低分子又は高分子のディスコティック液晶、例えば、トリフェニレン、トルクセン、ベンゼン等の平面構造を有する母核に、アルキル基、アルコキシ基、アルキル置換ベンゾイルオキシ基、アルコキシ置換ベンゾイルオキシ基等の直鎖状の置換基が放射状に結合したものが例示される。中でも、可視光領域に吸収を示さないものが好ましい。これらの円盤状の分子構造を有する有機化合物は、１種類を単独で用いるのみならず、必要な配向を得るために、必要に応じて２種以上を混合して用いたり、あるいは高分子マトリクス等、他の有機化合物と混合して用いたりすることができる。混合して用いる有機化合物としては、円盤状の分子構造を有する有機化合物と相溶性を有するか、円盤状の分子構造を有する有機化合物を、光を散乱しない程度の粒径に分散できるものであれば特に限定されない。セルロース系樹脂からなる透明基材フィルムに、かかる液晶性化合物からなる層が設けられ、光学軸がフィルム法線に対して傾斜しているフィルムとしては、例えば、ＷＶフィルム（富士写真フイルム（株）製）を好適に用いることができる。また、細長い棒状構造を有する有機化合物、中でもネマティック液晶性を示し、正の光学異方性を与える分子構造を有する化合物や、液晶性を示さないが、電界又は磁界により正の屈折率異方性を発現する化合物が、セルロース系樹脂等からなる透明基材フィルム上に製膜され、光学軸がフィルム法線方向から５〜５０°の間で傾斜するように配向させて得られるフィルムも好ましく用いられる。この配向は、一方向のみならず、例えば、フィルムの片面から他面に向かって順次傾きが大きくなる、いわゆるハイブリッド配向であってもよい。透明基材フィルムにネマティック液晶化合物からなる層が設けられ、光学軸がフィルム法線に対して傾斜しているフィルムとしては、例えば、ＮＨフィルム（新日本石油（株）製）を好適に用いることができる。
【０１１６】
透明樹脂層１０５の厚みは通常、５〜２００μｍ程度の範囲であり、好ましくは１０〜１２０μｍ、さらに好ましくは１０〜８５μｍである。
【０１１７】
（３）接着剤層
防眩性フィルム１は、第１の接着剤層１０３ａを介して偏光フィルム１０４の一方の面に積層することができる。また透明樹脂層１０５を積層する場合、透明樹脂層１０５は第２の接着剤層１０３ｂを介して偏光フィルム１０４の他方の面に積層することができる。
【０１１８】
第１の接着剤層１０３ａや第２の接着剤層１０３ｂを形成する接着剤としては、従来公知のものを使用することができる。例えばポリビニルアルコール系樹脂を用いた水溶性接着剤、エポキシ系樹脂のカチオン重合を利用した接着剤、アクリル系樹脂のラジカル重合を利用した接着剤、エポキシ系樹脂とアクリル系樹脂の混合物によるカチオン重合とラジカル重合を利用した接着剤等を使用することができる。接着剤の厚みは、接着剤の種類によって異なるため一概にはいえないが、０．１μｍ〜５μｍの範囲内であることが好ましい。接着剤層の厚みが０．１μｍを下回る場合には十分な接着強度が得られないおそれがある。一方、接着剤層の厚みが５μｍを上回る場合には防眩性偏光板が厚くなり、結果としてギラツキが発生する可能性がある。
【０１１９】
防眩性フィルム１及び透明樹脂層１０５は、偏光フィルム１０４への貼合に先立って、貼合面に、ケン化処理、コロナ処理、プライマ処理、アンカーコーティング処理等の易接着処理が施されてもよい。
【０１２０】
（４）粘着剤層
本発明に係る防眩性偏光板は、これを画像表示素子に貼合するための粘着剤層を有していてもよい。粘着剤層を構成する粘着剤としては、アクリル系重合体、シリコーン系重合体、ポリエステル、ポリウレタン、ポリエーテル等をベースポリマーとする粘着剤組成物を用いることができる。中でもアクリル系粘着剤のように、光学的な透明性に優れ、適度な濡れ性や凝集力を保持し、基材との接着性にも優れ、さらには耐候性や耐熱性等を有し、加熱や加湿の条件下で浮きや剥がれ等の剥離問題を生じないものを選択して用いることが好ましい。アクリル系粘着剤のベースポリマーとしては、メチル基、エチル基、ブチル基等の炭素数が２０以下のアルキル基を有する（メタ）アクリル酸のアルキルエステルと、（メタ）アクリル酸や（メタ）アクリル酸ヒドロキシエチル等の官能基含有アクリル系モノマーとのアクリル系共重合体であって、ガラス転移温度が２５℃以下（好ましくは０℃以下）、重量平均分子量が１０万以上のアクリル系共重合体が好ましく用いられる。
【０１２１】
防眩性偏光板への粘着剤層の形成は、例えば、トルエンや酢酸エチル等の有機溶媒に粘着剤組成物を溶解又は分散させて１０〜４０重量％の溶液を調製し、これを防眩性偏光板（透明樹脂層１０５）上に直接塗工して粘着剤層を形成する方式や、予めプロテクトフィルム上に粘着剤層を形成しておき、それを防眩性偏光板上に移着することで粘着剤層を形成する方式等により行うことができる。粘着剤層の厚みは、その接着力等に応じて決定されるが、１〜２５μｍ程度の範囲が適当である。
【０１２２】
＜画像表示装置＞
本発明はさらに、上述した本発明に係る防眩性フィルム１又は防眩性偏光板と、画像表示素子とを備える画像表示装置を提供する。画像表示装置は、カラーフィルターを有する画像表示素子を備えるものである限り特に制限されないが、例えば、液晶表示装置、有機エレクトロルミネッセンス（ＥＬ）表示装置、プラズマディスプレイパネル等を挙げることができる。画像表示装置が液晶表示装置である場合、画像表示素子は、上下基板間に液晶が封入され、電圧印加により液晶の配向状態を変化させて画像の表示を行う液晶セルである。
【０１２３】
本発明に係る画像表示装置において、防眩性フィルム１又は防眩性偏光板は、図１を参照して、透明支持体１０２側又は防眩性偏光板の偏光フィルム１０４側に画像表示素子が配置されるようにその防眩層１０１側を外側にして画像表示素子（より具体的には、画像表示素子を構成するガラス基板等の基板３００）の視認側（カラーフィルター４００とは反対側）に配置される。すなわち、本発明に係る防眩性フィルム１又は防眩性偏光板は、前面側偏光板として好適に用いられるものであり、その防眩性フィルム１の凹凸表面２、すなわち防眩層１０１が外側（視認側）となるように、画像表示素子の視認側に配置される。防眩性偏光板と画像表示素子との貼合は、粘着剤層２００を用いて行うことができる。
【０１２４】
画像表示装置において、防眩層１０１の凹凸表面２は、空気層と接していてもよいし、他の層と接していてもよい。例えば、画像表示装置は、防眩層１０１の外面上（視認側）に配置される透光性部材をさらに含むことができるが、この場合において透光性部材は、接着剤層や樹脂層を介して防眩層１０１上に貼合されてもよく、空気層を介して防眩層１０１の視認側に配置されてもよい。透光性部材は、例えばガラス板等であることができる他、タッチパネル入力素子であってもよい。
【０１２５】
凹凸表面−カラーフィルター間距離Ｌは１ｍｍ未満とされ、好ましくは０．７５ｍｍ未満とされる。これにより、防眩性フィルム１が低ヘイズであっても、良好な防眩性を示しつつ、ギラツキを効果的に抑制することができる。また、画像表示装置の強度の観点から、距離Ｌは１００μｍ以上であることが好ましい。
【実施例】
【０１２６】
以下に実施例を挙げて、本発明をさらに詳しく説明するが、本発明はこれら実施例に限定されるものではない。以下の例において、防眩性フィルム及び防眩性偏光板についての物性測定又は評価は、次のようにして行った。
【０１２７】
〔１〕防眩性フィルムの表面形状の測定
（表面の標高の測定）
三次元顕微鏡ＰＬμ２３００（Ｓｅｎｓｏｆａｒ社製）を用いて、防眩性フィルムの表面の標高を測定した。サンプルの反りを防止するため、光学的に透明な粘着剤を用いて凹凸表面が外側になるようにガラス基板に貼合してから、測定に供した。測定の際、対物レンズの倍率は１０倍とした。水平分解能Δｘ及びΔｙはともに１．６６μｍであり、測定面積は１２７０μｍ×９５０μｍであった。
【０１２８】
（凹凸表面の標高のパワースペクトル）
上で得られた測定データの中央部から５１２個×５１２個（測定面積で８５０μｍ×８５０μｍ）のデータをサンプリングし、防眩性フィルムの凹凸表面の標高を二次元関数ｈ（ｘ，ｙ）として求めた。二次元関数ｈ（ｘ，ｙ）を離散フーリエ変換して二次元関数Ｈ（ｆx，ｆy）を求めた。二次元関数Ｈ（ｆx，ｆy）を二乗して二次元パワースペクトルの二次元関数Ｈ2（ｆx，ｆy）を計算し、原点からの距離ｆの関数である一次元パワースペクトルの一次元関数Ｈ2（ｆ）を計算した。各サンプルにつき５箇所の表面の標高を測定し、それらのデータから計算される一次元パワースペクトルの一次元関数Ｈ2（ｆ）の平均値を各サンプルの一次元パワースペクトルの一次元関数Ｈ2（ｆ）とした。また、上記５箇所の表面の標高から求めた一次元パワースペクトルの一次元関数Ｈ2（ｆ）の常用対数の平均をとってｌｏｇＨ２（ｆ）を算出し、上記式（６）に基づいて空間周波数ｆ＝０．０１μｍ−１及び０．０２μｍ−１における二次導関数ｄ２ｌｏｇＨ２（ｆ）／ｄｆ２を求めた。
【０１２９】
〔２〕防眩性フィルムのヘイズの測定
防眩性フィルムのヘイズは、防眩性フィルムを光学的に透明な粘着剤を用いて防眩層形成面とは反対側の面でガラス基板に貼合し、該ガラス基板に貼合された防眩性フィルムについて、ガラス基板側から光を入射させ、ＪＩＳ  Ｋ  ７１３６に準拠した（株）村上色彩技術研究所製のヘイズメーター「ＨＭ−１５０」型を用いて測定した。
【０１３０】
〔３〕防眩性偏光板の視認性の評価
防眩性偏光板を前面（視認側）に貼着して作製した液晶表示装置を明室内にて黒表示状態として、映り込み状態、白ちゃけを目視観察した。次に、明室内で白表示状態とし、ギラツキに関しても目視観察した。映り込み状態、白ちゃけ、ギラツキに関しての評価基準は以下のとおりである。
【０１３１】
（映り込み）
１：映り込みが観察されない。
２：映り込みが少し観察される。
３：映り込みが明瞭に観察される。
【０１３２】
（白ちゃけ）
１：白ちゃけが観察されない。
２：白ちゃけが少し観察される。
３：白ちゃけが明瞭に観察される。
【０１３３】
（ギラツキ）
１：ギラツキが認められない。
２：ごくわずかにギラツキが観察される。
３：ひどくギラツキが観察される。
【０１３４】
＜実施例１＞
（Ａ）偏光フィルムの作製
厚み７５μｍ、重合度２４００、ケン化度９９．９％以上のポリビニルアルコールフィルムを、乾式で延伸倍率５倍に一軸延伸し、緊張状態を保ったまま、水１００重量部あたりヨウ素を０．０５重量部及びヨウ化カリウムを５重量部それぞれ含有する水溶液に、温度２８℃で６０秒間浸漬した。次いで、緊張状態に保ったまま、水１００重量部あたりホウ酸を７．５重量部及びヨウ化カリウムを６重量部それぞれ含有するホウ酸水溶液に、温度７３℃で３００秒間浸漬した。その後、１５℃の純水で１０秒間洗浄した。水洗したフィルムを緊張状態に保ったまま、７０℃で３００秒間乾燥し、偏光フィルムを得た。
【０１３５】
（Ｂ）微細凹凸形成用金型の作製
直径２００ｍｍのアルミロール（ＪＩＳによるＡ５０５６）の表面に銅バラードめっきが施されたものを用意した。銅バラードめっきは、銅めっき層／薄い銀めっき層／表面銅めっき層からなるものであり、めっき層全体の厚みは、約２００μｍとなるように設定した。その銅めっき表面を鏡面研磨し、研磨された銅めっき表面に感光性樹脂を塗布、乾燥して感光性樹脂膜を形成した。ついで、図８に示すパターン〔露光パターンＡ〕（ランダムな明度分布を有するパターンから、特定の空間周波数範囲の成分を除去するバンドパスフィルターを通過させて作成した）を繰り返し並べたパターンを感光性樹脂膜上にレーザ光によって露光し、現像した。レーザ光による露光、及び現像はＬａｓｅｒ  Ｓｔｒｅａｍ  ＦＸ（（株）シンク・ラボラトリー製）を用いて行った。感光性樹脂膜にはポジ型の感光性樹脂を使用した。
【０１３６】
その後、塩化第二銅液で第１のエッチング処理を行った。その際のエッチング量は４μｍとなるように設定した。第１のエッチング処理後のロールから感光性樹脂膜を除去し、再度、塩化第二銅液で第２のエッチング処理を行った。その際のエッチング量は１３μｍとなるように設定した。その後、クロムめっき加工を行って、金型Ａを作製した。このとき、クロムめっき厚みが４μｍとなるように設定した。
【０１３７】
なお、図８は、本実施例で用いた露光パターンＡの画像データの一部（１ｍｍ×１ｍｍ）を表わした図である。図８に示した露光パターンＡの画像データは３３ｍｍ×３３ｍｍの大きさで、１２８００ｄｐｉで作成した。図９〜１４についても同様である。
【０１３８】
（Ｃ）防眩性フィルムの形成
以下の各成分が酢酸エチルに固形分濃度６０重量％で溶解されており、硬化後に１.５３の屈折率を示す紫外線硬化性樹脂組成物Ａを入手した。
【０１３９】
ペンタエリスリトールトリアクリレート                              ６０重量部
多官能ウレタン化アクリレート（ヘキサメチレンジイソシアネートとペンタエリスリトールトリアクリレートの反応生成物）                                  ４０重量部
ジフェニル（２，４，６−トリメトキシベンゾイル）ホスフィンオキシド  ５重量部。
【０１４０】
この紫外線硬化性樹脂組成物Ａを厚み６０μｍのトリアセチルセルロース（ＴＡＣ）フィルム上に、乾燥後の塗布厚みが４μｍとなるように塗布し、６０℃に設定した乾燥機中で３分間乾燥させた。乾燥後のフィルムを、先に得られた金型Ａの凹凸面に、光硬化性樹脂組成物層が金型側となるようにゴムロールで押し付けて密着させた。この状態でＴＡＣフィルム側より、強度２０ｍＷ／ｃｍ２の高圧水銀灯からの光をｈ線換算光量で２００ｍＪ／ｃｍ２となるように照射して、光硬化性樹脂組成物層を硬化させた。この後、ＴＡＣフィルムを硬化樹脂ごと金型から剥離して、表面に凹凸を有する硬化樹脂とＴＡＣフィルムとの積層体からなる、透明な防眩性フィルムＡを作製した。
【０１４１】
（Ｄ）防眩性偏光板の作製
水１００重量部に対して、（株）クラレから販売されているカルボキシル基変性ポリビニルアルコール「クラレポバール  ＫＬ３１８」（変性度２モル％）１．８重量部を溶解し、さらにそこに、水溶性ポリアミドエポキシ樹脂である田岡化学工業（株）から販売されている「スミレーズレジン  ６５０」（固形分３０重量％の水溶液）を１．５重量部加えて溶解し、ポリビニルアルコール系接着剤を作製した。
【０１４２】
防眩性フィルムＡの防眩層が形成された側とは反対側にケン化処理した後、上述のように調製したポリビニルアルコール系接着剤を１０μｍバーコータで塗工し、その上に先に得られた偏光フィルムを貼合した。また、偏光フィルムの防眩性フィルムＡを貼合した面とは反対側の面には、ケン化処理が施された厚み４０μｍのトリアセチルセルロースからなる透明保護フィルム（コニカミノルタオプト（株）製のＫＣ４ＵＥ、面内位相差値Ｒ0＝０．７ｎｍ、厚み方向位相差値Ｒth＝−０．１ｎｍ）を、上で調製したポリビニルアルコール系接着剤を１０μｍバーコータで塗工後、貼合した。その後、８０℃で５分間乾燥し、さらに、常温で１日間養生した。この後、偏光フィルムの防眩性フィルムＡを貼り合わせた側とは反対側に、プロテクトフィルム上に形成されたアクリル系粘着剤層を移着することで粘着剤層を形成して防眩性偏光板Ａを得た。
【０１４３】
（Ｅ）液晶表示装置の作製
ＩＰＳモードの液晶セルが搭載された市販のノートパソコン（ＺＥＮＢＯＯＫ  ＵＸ２１Ａ、ＡＳＵＳ製、１１．６型、ＦＨＤ）の液晶セルの前面（視認側）から偏光板を剥離し、液晶セルの前面に上記防眩性偏光板Ａを、その吸収軸が元々液晶セルに貼合されていた偏光板の吸収軸方向と一致するように貼り合わせて、液晶パネルを作製した。次に、この液晶パネルを元の位置に戻し、液晶表示装置Ａを作製した。凹凸表面−カラーフィルター間距離Ｌは５２１μｍであった。
【０１４４】
＜実施例２＞
金型作製時の第１のエッチング量を５μｍ、第２のエッチング量を１３μｍとしたこと以外は、実施例１と同様にして金型Ｂを作製した。また、金型Ｂを用いたこと以外は、実施例１と同様にして防眩性フィルムＢ、防眩性偏光板Ｂ及び液晶表示装置Ｂを作製した。凹凸表面−カラーフィルター間距離Ｌは５２３μｍであった。
【０１４５】
＜実施例３＞
金型作製時に図９に示すパターン〔露光パターンＣ〕を用い、第１のエッチング量を４．５μｍとしたこと以外は、実施例１と同様にして金型Ｃを作製した。金型Ｃを用いたこと以外は、実施例１と同様にして防眩性フィルムＣ、防眩性偏光板Ｃ及び液晶表示装置Ｃを作製した。凹凸表面−カラーフィルター間距離Ｌは５２０μｍであった。
【０１４６】
＜実施例４＞
金型作製時に図１０に示すパターン〔露光パターンＤ〕を用い、第１のエッチング量を４．５μｍとしたこと以外は、実施例１と同様にして金型Ｄを作製した。金型Ｄを用いたこと以外は、実施例１と同様にして防眩性フィルムＤ、防眩性偏光板Ｄ及び液晶表示装置Ｄを作製した。凹凸表面−カラーフィルター間距離Ｌは５２１μｍであった。
【０１４７】
＜実施例５＞
金型作製時の第１のエッチング量を４μｍ、第２のエッチング量を１２μｍとしたこと以外は、実施例１と同様にして金型Ｅを作製した。また、金型Ｅを用いたこと以外は、実施例１と同様にして防眩性フィルムＥ、防眩性偏光板Ｅ及び液晶表示装置Ｅを作製した。凹凸表面−カラーフィルター間距離Ｌは５２０μｍであった。
【０１４８】
＜実施例６＞
上記ノートパソコン（ＺＥＮＢＯＯＫ  ＵＸ２１Ａ、ＡＳＵＳ製）の液晶セルの前面から偏光板を剥離し、凹凸表面−カラーフィルター間距離Ｌを増すため、液晶セルの前面に上記アクリル系粘着剤層と上記透明保護フィルム（コニカミノルタオプト（株）製のＫＣ４ＵＥ）を交互に６重に積層し、その上から上記防眩性偏光板Ａを、その吸収軸が元々液晶セルに貼合されていた偏光板の吸収軸方向と一致するように貼り合わせて、液晶パネルを作製した。次に、この液晶パネルを元の位置に戻し、液晶表示装置Ｇを作製した。凹凸表面−カラーフィルター間距離Ｌは７０８μｍであった。
【０１４９】
＜比較例１＞
金型作製時に図１１に示すパターン〔露光パターンＨ〕を用い、第２のエッチング量を１２μｍとしたこと以外は、実施例１と同様にして金型Ｈを作製した。金型Ｈを用いたこと以外は、実施例１と同様にして防眩性フィルムＨ、防眩性偏光板Ｈ及び液晶表示装置Ｈを作製した。凹凸表面−カラーフィルター間距離Ｌは５２１μｍであった。
【０１５０】
＜比較例２＞
金型作製時に図１２に示すパターン〔露光パターンＩ〕を用い、第２のエッチング量を１２μｍとしたこと以外は、実施例１と同様にして金型Ｉを作製した。金型Ｉを用いたこと以外は、実施例１と同様にして防眩性フィルムＩ、防眩性偏光板Ｉ及び液晶表示装置Ｉを作製した。凹凸表面−カラーフィルター間距離Ｌは５２２μｍであった。
【０１５１】
＜比較例３＞
金型作製時に図１３に示すパターン〔露光パターンＪ〕を用い、第２のエッチング量を１２μｍとしたこと以外は、実施例１と同様にして金型Ｊを作製した。金型Ｊを用いたこと以外は、実施例１と同様にして防眩性フィルムＪ、防眩性偏光板Ｊ及び液晶表示装置Ｊを作製した。凹凸表面−カラーフィルター間距離Ｌは５２０μｍであった。
【０１５２】
＜比較例４＞
金型作製時に図１４に示すパターン〔露光パターンＫ〕を用い、第１のエッチング量を３μｍとし、第２のエッチング量を１０μｍとしたこと以外は、実施例１と同様にして金型Ｋを作製した。金型Ｋを用いたこと以外は、実施例１と同様にして防眩性フィルムＫ、防眩性偏光板Ｋ及び液晶表示装置Ｋを作製した。凹凸表面−カラーフィルター間距離Ｌは５２４μｍであった。
【０１５３】
防眩性フィルムＡ〜Ｅの作製に使用した露光パターンＡ、Ｃ、Ｄの画像データを離散フーリエ変換して得られたパワースペクトルＧ２（ｆ）を図１５に示す。また、防眩性フィルムＨ〜Ｋの作製に使用した露光パターンＨ、Ｉ、Ｊ、Ｋの画像データを離散フーリエ変換して得られたパワースペクトルＧ２（ｆ）を図１６に示す。
【０１５４】
図１５より、防眩性フィルムＡ〜Ｅの作製に使用した露光パターンＡ、Ｃ、Ｄの一次元パワースペクトルを空間周波数に対する強度として表したときのグラフは、空間周波数０．００６μｍ−１以上０．０１２μｍ−１以下と０．０７μｍ−１以上０．１５μｍ−１以下にそれぞれ第１の極大値と第２の極大値を有し、空間周波数０．０１２μｍ−１以上０．０２５μｍ−１以下に極小値を有することが分かる。一方、図１６より、防眩性フィルムＨ〜Ｉの作製に使用した露光パターンＨ〜Ｉの一次元パワースペクトルは前述の範囲に第１、第２の極大値及び極小値を有しているが、防眩性フィルムＨの作製に使用した露光パターンＨでは露光パターンＡ、Ｃ、Ｄと比較して、第１の極大値は小さく、極小値は大きい。また、防眩性フィルムＩの作製に使用した露光パターンＩでは露光パターンＡ、Ｃ、Ｄと比較して、第１の極大値が小さい。防眩性フィルムＪの作製に使用した露光パターンＪの一次元パワースペクトルでは、第１の極大値が著しく小さく、また、第２の極大値は前述の範囲外に存在している。防眩性フィルムＫの作製に使用した露光パターンＫの一次元パワースペクトルでは、露光パターンＡ、Ｃ、Ｄと比較して極小値が大きく、また、第２の極大値は前述の範囲外に存在している。。
【０１５５】
実施例及び比較例で得られた防眩性フィルム及び防眩性偏光板についての物性測定及び評価の結果を表１に示す。また、図１７、図１８及び図１９にそれぞれ、防眩性フィルムＡ〜Ｃ、防眩性フィルムＤ及びＥ、防眩性フィルムＨ〜Ｋの標高より計算された一次元パワースペクトルＨ2（ｆ）を示した。
【０１５６】
本発明の要件を満たす防眩性フィルムＡ〜Ｅ（実施例１〜６）は、低ヘイズであるが十分な防眩性を示し、白ちゃけの発生もなかった。中でも、凹凸表面の空間周波数０．０１μｍ−１におけるパワースペクトルが２μｍ２以上である防眩性フィルムＡ〜Ｄは、優れた防眩性を示した。また、防眩性フィルムＡ〜Ｅは、凹凸表面−カラーフィルター間距離Ｌが１ｍｍ未満となる高精細液晶パネルに適用してもギラツキを効果的に抑制した。
【０１５７】
一方、防眩性フィルムＨ（比較例１）及び防眩性フィルムＫ（比較例４）は、凹凸表面の空間周波数０．０１μｍ−１におけるパワースペクトルが２μｍ２以上であるため優れた防眩性を示したが、空間周波数０．０３３μｍ−１におけるパワースペクトルが０．０５μｍ２を超えるためギラツキが強く観察された。防眩性フィルムＩ（比較例２）は、凹凸表面の空間周波数０．０３３μｍ−１におけるパワースペクトルが０．０５μｍ２以下であったため優れたギラツキ抑制効果を示したが、空間周波数０．０１μｍ−１におけるパワースペクトルが１μｍ２未満であったため防眩性が不十分となった。防眩性フィルムＪ（比較例３）は、凹凸表面の空間周波数０．０１μｍ−１におけるパワースペクトルが１μｍ２以上でもなく、空間周波数０．０３３μｍ−１におけるパワースペクトルが０．０５μｍ２以下でもなかったため、防眩性、ギラツキ抑制ともに不十分であった。
【０１５８】
実施例１及び６では同じ防眩性フィルムＡを使用しているが、凹凸表面−カラーフィルター間距離Ｌが異なる。防眩性フィルムＡの空間周波数０．０３３μｍ−１におけるパワースペクトルは０．０５μｍ２以下であるため、凹凸表面−カラーフィルター間距離Ｌがそれぞれ５２１μｍと７０８μｍである実施例１と実施例６では優れたギラツキ抑制効果を示した。
【０１５９】
【表１】
0006585342.tif 000008
【符号の説明】
【０１６０】
１  防眩性フィルム、２  凹凸表面、３  防眩性フィルムの投影面、５  防眩性フィルムの主法線方向、７  金型用基材、８  研磨工程によって研磨された基材の表面、９  感光性樹脂膜、１０  露光された領域、１１  露光されていない領域、１２  マスク、１３  マスクの無い箇所、１５  第１の表面凹凸形状（第１エッチング工程後の金型用基材表面の凹凸形状）、１６  第２の表面凹凸形状（第２エッチング工程後の金型用基材表面の凹凸形状）、１７  クロムめっき層、１８  クロムめっきの表面、１０１  防眩層、１０２  透明支持体、１０３ａ  第１の接着剤層、１０３ｂ  第２の接着剤層、１０４  偏光フィルム、１０５  透明樹脂層、２００  粘着剤層、３００  基板、４００  カラーフィルター（ＲＧＢパターン）。
【図１】
0006585342.tif 000009
【図２】
0006585342.tif 000010
【図３】
0006585342.tif 000011
【図４】
0006585342.tif 000012
【図５】
0006585342.tif 000013
【図６】
0006585342.tif 000014
【図７】
0006585342.tif 000015
【図８】
0006585342.tif 000016
【図９】
0006585342.tif 000017
【図１０】
0006585342.tif 000018
【図１１】
0006585342.tif 000019
【図１２】
0006585342.tif 000020
【図１３】
0006585342.tif 000021
【図１４】
0006585342.tif 000022
【図１５】
0006585342.tif 000023
【図１６】
0006585342.tif 000024
【図１７】
0006585342.tif 000025
【図１８】
0006585342.tif 000026
【図１９】
0006585342.tif 000027